얻 어 진 변성 폴리 카보 실레인 과 저 분자량 유기 금속 화합물 과 의 혼합물 을 톨루엔 에 용해 시킨 후 , 유리제 의 방사 장치 에 넣 고 , 내부 를 충분히 질소 치환 하 고 나 서 승 온 시켜 톨루엔 을 증류 제거 시키 고 , 180 ℃ 에서 용융 방사 를 행하 였 다 . 얻 어 진 방사 섬유 를 , 공기 중 , 단계 적 으로 150 ℃ 까지 가열 시켜 불 융 화 시킨 후 , 공기 중 , 1000 내지 1350 ℃ 의 온도 에서 1 시간 소성 하 여 , 지르 코니 아 / 실리카 섬유 를 얻 었 다 . 이 섬유 를 10 중량 % 의 수산화 나트륨 수용액 에 12 시간 침지 시킴 으로써 섬유 표면 의 실리카 를 제거 하 여 , 메조 포어 구조 의 지르 코니 아 / 실리카 섬유 ( 평균 직경 : 10 ㎛) 를 얻 었 다 .